(57)【特許請求の範囲】
【請求項１】
ろう付けによって物品を接合するための鉄を母材とするろう付け材であって、該ろう付け材が合金からなり、該合金が以下の成分を含み、
（ｉ）９〜３０質量％のＣｒ；
（ｉｉ）０〜８質量％のＭｎ；
（ｉｉｉ）０〜２５質量％のＮｉ；
（ｉｖ）０〜１質量％のＮ；
（ｖ）最大７質量％のＭｏ；
（ｖｉ）１．０〜５．６質量％のＳｉ；
（ｖｉｉ）０〜２０質量％のＨｆ；
（ｖｉｉｉ）０〜２質量％のＣ；
（ｉｘ）６．０〜１０．６質量％のＰ、および０〜１．５質量％のＢ；
（ｘ）該合金の残余は鉄であり；
（ｘｉ）該合金は少量で不可避の混在物であるＯおよびＳも含み、
該Ｓｉ、Ｐ、Ｂの添加により、該合金が完全に溶融される温度である液相線温度が低下されること、および融点低下成分は、該合金に次式：
インデックス＝Ｐ％＋１．１×Ｓｉ％＋３×Ｂ％
による量で存在し、該インデックスの値が１１．２〜１２．４であるべきこと
を特徴とし、ただし、
液相線温度が１２００℃以下であり、かつ、
鉄の含有率が少なくとも５０質量％である
ろう付け材。
【請求項２】
０〜５質量％のＭｎを含むことを特徴とする請求項１記載の鉄を母材とするろう付け材。
【請求項３】
ガス微粉化もしくは水微粉化によって得られることを特徴とする請求項１または２記載の鉄を母材とするろう付け材。
【請求項４】
粉の形状であることを特徴とする請求項１〜３のいずれか記載の鉄を母材とするろう付け材。
【請求項５】
鉄を母材とする物品をろう付けすることによって製造されるろう付け製品であって、該物品が請求項１〜４のいずれかに記載の鉄を母材とするろう付け材によって接合されることを特徴とするろう付け製品。
【請求項６】
鉄を母材とする物品と鉄を母材とするろう付け材が９〜３０質量％のＣｒを含むことを特徴とする請求項５記載のろう付け製品。
【請求項７】
請求項５または６記載のろう付け製品であって、該製品は少なくとも二つの熱交換流体のための板状熱交換器であって、鉄を母材とする材料の熱交換板の幾つかを、鉄を母材とするろう付け材によってろう付けして製造された少なくとも一つの板状パッケージを含むことを特徴とするろう付け製品。
【請求項８】
請求項５〜７のいずれかに記載のろう付け製品であって、熱交換板の鉄を母材とする材料と得られたろう付け接合部が、鉄を母材とする板の材料と比べて、ろう付け接合部の内部および周囲において局所的に高いＳｉ、ＰおよびＢ量を有し、鉄を母材とする板の材料の組成に近い冶金組成を持つろう付け製品。
【請求項９】
請求項１〜４のいずれかに記載のろう付け材を用いるろう付け製品の製造方法。
【請求項１０】
鉄を母材とするろう付け材であって、該ろう付け材が合金からなり、該合金がガス微粉化または水微粉化によって得られ、かつ該合金が９〜３０質量％のＣｒ、０〜８質量％のＭｎ、０〜２５質量％のＮｉ、０〜１質量％のＮ、最大７質量％のＭｏ、１．０〜５．６質量％のＳｉ、６．０〜１０．６質量％のＰ、及び０〜１．５質量％のＢからなり、
該Ｓｉ、Ｐ、Ｂの添加により、該合金が完全に溶融される温度である液相線温度が低下されること、及び融点低下成分は、該合金に次式：
インデックス＝Ｐ％＋１．１×Ｓｉ％＋３×Ｂ％
による量で存在し、該インデックスの値は１１．２〜１２．４であるべきであり、該合金は０〜２０質量％のＨｆおよび０〜２質量％のＣ、ならびに少量で不可避の混在物であるＯ及びＳからもなり、該合金の残余は鉄であり、
液相線温度が１２００℃以下であり、かつ、
鉄の含有率が少なくとも５０質量％である
鉄を母材とするろう付け材。
【発明の詳細な説明】
【技術分野】
【０００１】
本発明はろう付けによって物品を接合するための鉄を母材とするろう付け材に関する。
本発明はまた、本発明による鉄を母材とするろう付け材によって鉄を母材とする物品をろ
う付けして製造されるろう付け製品を含む。
【背景技術】
【０００２】
鋼または鉄を母材とする異なった物品は、通常Ｎｉ−，Ａｇ−またはＣｕ−ろう付け材
でろう付けされる。
【０００３】
ろう付けは、お互いに接合または固定される物品の母材の液相線よりも低温において、
固定または接合するプロセスである。
【０００４】
ろう付け材は、ろう付けプロセスの間で完全にまたは部分的に溶融する接合または固定
のための材料を含む。
【０００５】
ＵＳ４１３５６５６はＮｉを母材とした合金に関し、これは質量％で１９−２３％のＭ
ｎ、５−８％のＳｉ，４−６％のＣｕ、０．６−１．８％のＢと他より少ない元素を別と
して残りＮｉを含む。ＵＳ４３１４６６１は他の種類のＮｉを母材とした合金が記載され
、これは原子％で０−４％のＦｅ、０−２１％のＣｒ，０−１９％のＢ、０−１２％のＳ
ｉ、０−２２％のＰと残りのＮｉを含む。
【０００６】
Ｃｕでろう付けするときは、一般に純粋または殆ど純粋なＣｕを用いる。純Ｃｕろう付
け材はくっきりと明確な融点を持つが、一方、ニッケルを母材とするろう付け材は合金で
あることによってしばしば溶融間隔を持つ。
【０００７】
板状熱交換器においてステンレルスチール板を接合する時には、Ｃｕろう付け材がしば
しば用いられる。しかしながら、銅は全ての用途には適していない。銅のろう付け材の食
品用途での使用は許されていないが、地域暖房用や水道設備用の板状熱交換器に用いられ
る。
【０００８】
ニッケルのろう付け材で接合した熱交換器は多くの用途に用いられ、また限られた数の
食品用途に許されている。
【０００９】
もし、ニッケル合金を含むろう付け材が鉄、または非ニッケルを母材とする物品の接合
に用いられると、ろう付け接合部の組成が、接合された物品の組成とは大きな相違がある
。これは化学的特性または機械的特性に好ましくない相違となり得る。
【発明の概要】
【発明が解決しようとする課題】
【００１０】
本発明は、製品を製造するために用いる母材の組成と主として同じ組成を有し液相線温
度を低下させる添加成分を含むろう付け材を用いて、ろう付けすることによって物品を接
合する可能性を提供する。
【課題を解決するための手段】
【００１１】
したがって、本発明は、本発明によるろう付け材を用いて食品用途の要求に適合できる板状熱交換器としての装置を製造する可能性を提供する。本発明は、主として、ろう付け材が、鉄を別として、質量％として、０〜４０％、好ましくは９〜３０％のＣｒ、０〜１６％、好ましくは０〜８％、より好ましくは０〜５％のＭｎ、０〜２５％のＮｉ、０〜１％のＮ、最大７％のＭｏ及び６％未満のＳｉ及び／または０〜２％、好ましくは０〜１．５％のＢ、及び／または０〜１５％のＰを含む合金からなり、ボロン、リン及びシリコンの組み合わせまたは個別の添加により、ろう付け材が完全に溶融される温度である液相線温度が低下されることを特徴とする。具体的には本発明により、ろう付けによって物品を接合するための鉄を母材とするろう付け材であって、該ろう付け材が合金を含み、該合金が以下の成分を含み、
（ｉ）９〜３０質量％のＣｒ；
（ｉｉ）０〜８質量％のＭｎ；
（ｉｉｉ）０〜２５質量％のＮｉ；
（ｉｖ）０〜１質量％のＮ；
（ｖ）最大７質量％のＭｏ；
（ｖｉ）６質量％未満のＳｉ；
（ｖｉｉ）０〜２０質量％のＨｆ；
（ｖｉｉｉ）０〜２質量％のＣ；
（ｉｘ）１５質量％までのＰ、および０〜２質量％のＢ；
（ｘ）該合金は場合によりさらにＴｉ、Ｗ、Ａｌ、Ｃｕ、Ｎｂ、Ｔａ、およびＶからなる群から選ばれる一以上の元素からなり；
（ｘｉ）該合金の残余は鉄であり；
（ｘｉｉ）該合金は少量で不可避の混在物であるＯおよびＳも含み、
該Ｓｉ、Ｐ、Ｂの添加により、該合金が完全に溶融される温度である液相線温度が低下されること、および融点低下成分は、該合金に次式：
インデックス＝Ｐ％＋１．１×Ｓｉ％＋３×Ｂ％
による量で存在し、該インデックスの値が４．５〜１８であるべきこと
を特徴とするろう付け材
が提供される。
【発明を実施するための形態】
【００１２】
ろう付け材における鉄の含有率は、好ましくは少なくとも５０％である。本発明のろう
付け材は、常にＦｅとＣｒを含まなければならない。
【００１３】
融点の好ましい低下を達成するために、Ｓｉ、Ｐ及びＢの効果的な実用的な量は、上記の範囲にしなければならない。例えばＳｉは、炭化ケイ素または窒化ケイ素の状態や、酸素と結合されて、または他の方法で焼結されるため、Ｓｉの分析値はかなり高くなるかもしれない。同様な理由によってＢまたはＰの分析値も高くなるかもしれない。
【００１４】
鉄を母材とするろう付け材は合金成分としてＴｉ、Ｗ、Ａｌ、Ｃｕ、Ｎｂ，Ｔａ、Ｖそ
の他を含んでも良い。組成の変化は少量で不可避の量のＣ、Ｏ及びＳの混在物の影響であ
ろう。
【００１５】
融点低下成分はろう付け材に次式による量で添加される。
インデックス＝Ｐ％＋１．１×Ｓｉ％＋３×Ｂ％
ここで該インデックスの値は４．５〜１８にすべきである。
【００１６】
鉄を母材とするろう付け材は上記組成のインゴットのガスまたは水による微粒化または
このようなインゴットの粉砕で好ましくは製造される。他の製造方法は溶融スピニングで
ある。
【００１７】
本発明はまた鉄を母材とする物品と共にろう付けして作られた製品を含み、該製品が該物品をＳｉ、Ｐ及びＢのような液相線を低下させる成分を含む合金の鉄を母材とするろう付け材でろう付けしたものであることを特徴とするものである。鉄を母材とするろう付け材は主請求項に記載の組成が好ましい。
【００１８】
ろう付け製品中の鉄を母材とする物品と鉄を母材とするろう付け材の両方が好ましくは
９〜３０％のＣｒを含む。
【００１９】
ろう付け製品は好ましくはろう付けされた板状熱交換器であり、それは少なくとも二つの熱交換流体のためのもので、それは鉄を母材とする薄い壁を有する熱交換板の幾つかを、鉄を母材とするろう付け材によってろう付けして製造された少なくとも一つの板状パッケージを含む。熱交換板は相対で熱交換流体のための内部スペースの輪郭を定める。鉄を母材とする板材と比べて、内部または周囲において局部的に高いＳｉ、Ｐ、Ｂ量を有するろう付け接合部は、鉄を母材とするろう付け材の組成に近い冶金組成を持つ。
【００２０】
鉄を母材とするろう付けには、前記したように伝統的にCu−またはNi-ろう付け材が用
いられていた。驚くべきことに、今や、接合したい物品の材料と同じ組成の母材から開始
できることが見つけられた。このような材料をシリコン及び／またはホウ素及び／または
リンと合金化することによってうまく機能するろう付け材が得られる。鉄とSi、B及びPの
二相ダイアグラムの検討によって、Fe-Si合金が約１９％のSiで1212℃の最低融点を持つ
ことを見出すであろう。Ｆｅ−Ｂ合金については、約４％のＢで１１７４℃の融点の最低
がある。Ｆｅ−Ｐ系では約１０％のＰで１０４８℃の融点の最低がある。
【００２１】
多くの場合、純鉄材料は用いられないで、鉄を別として、比較的大量のＣｒまたはＮｉ
を含む合金が用いられる。また多くの合金にＭｏとＭｎが含まれる。このような合金に異
なった量のホウ素及び／またはリン及び／またはシリコンを添加する効果を、相ダイアグ
ラムを用いて理論的に確立する試みは、次元数が合金の成分の数と同じとなるので、ほと
んど不可能である。
【００２２】
ろう付けの接合を得るためには、ろう付け材の液相線温度が１２３０℃以下、好ましく
は１２００℃以下であるべきである。
【００２３】
驚くべきことに、比較的少量のシリコン、ホウ素またリンを組み合わせてまたは単独で
添加すると、液相線温度が低下し、好ましいろう付け材が得られることが見出された。
【００２４】
下の表に、本発明によるろう付け材の、組成の異なる例が示されている。
【００２５】
【表１】
0005345442.tif 000002
【００２６】
各試料は１１９０℃でろう付けされた。試料のろう付け試験の目視による検査の結果で
は全ての試料は溶融し、ろう付け接合物が得られ、またすべての接合物で機械強度が得ら
れた。
【００２７】
本発明のろう付け材は好ましくは粉または箔状で製造される。粉は、インゴットを製造
しこれを破砕した後に、粉砕して調製されても良い。材料の壊れやすい性質はこの製造方
法で利用される。インゴットキャスティングの欠点は、融解間隔がはっきりしないか広い
という不均一性物質となる偏析の危険がありことである。より小さなインゴット及び／ま
たは急冷は偏析の危険を減らす。インゴットキャスティングにおいては、真空キャスティ
ングまたはガスシールキャスティングによって、空気との接触を最小にすることが重要で
ある。機械的処理によって、ろう付け材のエネルギー含有量が増加しそれに伴ってその反
応性も増加する。
【００２８】
均一組成の粉末を製造する他の方法は水またはガスによる微粒化である。粉末の性質は製造方法によって変化する。破砕され粉砕された粒子は角があり先がとがっている。水で微粉化されたものは団塊状（ｎｏｄｕｌａｒ）であり、ガスで微粉化されたものはほとんど球状である。この粒子形状の相違はろう付けに使用する際にろう付け材に多少の性質の変化を与える。異なった微粉化法の選択、破砕／粉砕の程度及びふるい分けとの組み合わせによって粒子サイズ分布が調整できるであろう。水微粉化においては、ガス微粉化よりも酸素ポテンシャルが高くなるので、一般に酸素含有率が高くなるであろう。高い酸素含有率は、材料の酸化物の形成をもたらし、ろう付け接合の機械的性質に悪い影響を与えるであろう。ろう付け材中の有効なＳｉ、Ｐ及びＢの割合は低くなるであろう。これはこのために融解範囲が移動することを意味する。
【００２９】
金属溶融物からの溶融スピニングによる箔の製造は、冷えた表面で金属溶融物が直接冷
却され、例えば箔が形成されるような方法で行われる。通常の連続箔製造においては、冷
却表面は銅または銅合金で作られた冷却ロールよりなる。非晶性の箔を得ることができる
が、この場合、通常はホウ素が加えられる。
【００３０】
本発明によるろう付け材は異なった方法で望ましいろう付け場所に適用できる。記載さ
れたいかなる方法によって得られた粉末ろう付け材も、適当な方法で適用するためにバイ
ンダー中に懸濁させても良い。